(57)【要約】  方法は、カップリング剤溶液を、連続して移動するガラスリボンの主表面に成膜して、ガラスリボンのカップリング剤被膜領域を形成する工程を有する。ガラスリボンは、最大で約３００μｍの厚さを有する可撓性ガラスリボンである。方法は、ガラスリボンのカップリング剤被膜領域を加熱して、ガラスリボンのカップリング剤処理済領域を形成する工程、および、ガラスリボンを、回収ロールに巻き取る工程を有する。ガラスリボンは、最大で約３００μｍの厚さ、および、主表面を有する。主表面の少なくとも部分は、カップリング剤処理済領域を含む。カップリング剤処理済領域の形成から少なくとも５か月後に、ポリマー層が、前記カップリング剤処理済領域上に形成されると、ポリマー層は、少なくとも２００ｇｆ／インチ（約７７Ｎ／ｍ）の剥離力を有する。【特許請求の範囲】
【請求項１】
カップリング剤溶液を、連続して移動するガラスリボンの主表面に成膜して、前記ガラスリボンのカップリング剤被膜領域を形成する工程であって、該ガラスリボンは、最大で約３００μｍの厚さを有する可撓性ガラスリボンを含むものである工程と、
前記ガラスリボンの前記カップリング剤被膜領域を加熱して、該ガラスリボンのカップリング剤処理済領域を形成する工程と、
前記ガラスリボンを、回収ロールに巻き取る工程と、
を有する、方法。
【請求項２】
前記加熱工程が、前記ガラスリボンの前記カップリング剤被膜領域を、約１００℃から約１２０℃の加熱温度に、約５分から約１５分の加熱時間、曝す工程を、含むものである、請求項１に記載の方法。
【請求項３】
前記加熱工程が、
前記ガラスリボンの前記カップリング剤被膜領域を、約９０℃から約１１０℃の第１の加熱温度に、約５秒から約３０秒の第１の加熱時間、曝す工程、および、
その後に、前記ガラスリボンの前記カップリング剤被膜領域を、約３０℃から約５０℃の第２の加熱温度に、約４５秒から約９０秒の第２の加熱時間、曝す工程、
を含むものである、請求項１に記載の方法。
【請求項４】
前記巻取り工程が、上記加熱工程の前に行われるものである、請求項１から３のいずれか１項に記載の方法。
【請求項５】
カップリング剤溶液が、シラン成分、および、溶媒を含み、
前記シラン成分が、アルコキシシランを含み、前記溶媒が、アルコールを含むものである、請求項１から４のいずれか１項に記載の方法。
【請求項６】
前記成膜工程が、前記カップリング剤溶液の層を、連続して移動するガラスリボンの主表面に成膜する工程を含み、前記層の湿潤厚さが、約１００μｍから約２００μｍである、請求項１から５のいずれか１項に記載の方法。
【請求項７】
前記ガラスリボンを形成する工程、または、該ガラスリボンを供給ロールから巻き出す工程の少なくとも１つを、更に含み、
前記形成または巻出し工程、前記成膜工程、前記加熱工程、および、前記巻取り工程の各工程が、連続した工程の一部である、請求項１から６のいずれか１項に記載の方法。
【請求項８】
前記巻取り工程の前に、前記ガラスリボンの前記カップリング剤処理済領域の少なくとも部分を、ポリマー層で被膜する工程を、更に含み、
前記ポリマー層の剥離力が、少なくとも約２００ｇｆ／インチ（約７７Ｎ／ｍ）である、請求項１から７のいずれか１項に記載の方法。
【請求項９】
前記成膜工程の前に、清浄工程を有さないものである、請求項１から８のいずれか１項に記載の方法。
【請求項１０】
ガラスリボンにおいて、
最大で約３００μｍの厚さと、
少なくとも部分が、カップリング剤処理済領域を有するものである、主表面と、
を有し、
前記カップリング剤処理済領域の形成から少なくとも５か月後に、ポリマー層が、前記カップリング剤処理済領域上に形成されると、前記ポリマー層は、少なくとも２００ｇｆ／インチ（約７７Ｎ／ｍ）の剥離力を有するものである、ガラスリボン。
【発明の詳細な説明】
【関連出願の相互参照】
【０００１】
本出願は、２０１５年３月１３日出願の米国仮特許出願第６２／１３２，８４１号の優先権の利益を主張し、その内容は、全体として参照により本明細書に組み込まれる。 
【技術分野】
【０００２】
本開示は、ガラスリボンに関し、特に、ガラスリボンの連続処理方法およびシステムに関する。
【背景技術】
【０００３】
可撓性ガラス基板は、例えば、表示装置（例えば、薄型、可撓性、および／または、曲面ディスプレイ）、タッチセンサー、光起電力装置、並びに、光学製品を含む、様々な利用例で、使用しうる。そのような基板は、個別のシートとして、または、巻き取って、巻取りガラスを形成しうる長いリボンとして、処理しうる。基板を、長いリボンとして処理する場合には、基板は、典型的には、基板を支持して様々な処理装置を通るように導く、様々なローラまたは他の機構へと送られる。いくつかの工程では、ガラス基板の表面に、被膜を成膜しうる。しかしながら、被膜とガラス基板の間の接着は、ガラス基板の処理中に、または、処理に続き、ガラス基板を取り扱う間に、そのままの接着を維持するには、十分強くないかもしれない。例えば、処理中のローラ同士の接触により、被膜は、ガラス基板から分離されうる。
【発明の概要】
【０００４】
本明細書は、可撓性ガラスリボンを、カップリング剤で、表面処理する方法、および、それによって形成されたロール状のガラスリボンを開示する。
【０００５】
本明細書は、カップリング剤溶液を、連続して移動するガラスリボンの主表面に成膜して、ガラスリボンのカップリング剤被膜領域を形成する工程を有する方法を、開示する。ガラスリボンは、最大で約３００μｍの厚さを有する可撓性ガラスリボンを含む。この方法は、ガラスリボンのカップリング剤被膜領域を加熱して、ガラスリボンのカップリング剤処理済領域を形成する工程、および、ガラスリボンを、回収ロールに巻き取る工程を有する。
【０００６】
本明細書は、ガラスリボンを、被膜部の中を連続して通過させて、カップリング剤溶液を、ガラスリボンの主表面に成膜して、ガラスリボンのカップリング剤被膜領域を形成する工程を有する方法を、開示する。ガラスリボンは、最大で約３００μｍの厚さを有する可撓性ガラスリボンを含む。この方法は、ガラスリボンを、加熱部の中を通過させて、カップリング剤被膜領域を加熱して、ガラスリボンのカップリング剤処理済領域を形成する工程、および、ガラスリボンを、回収ロール上に巻き取る工程を有する。
【０００７】
本明細書は、最大で約３００μｍの厚さ、および、主表面を有する、ガラスリボンを、開示する。主表面の少なくとも部分は、カップリング剤処理済領域を含む。カップリング剤処理済領域の形成から少なくとも５か月後に、ポリマー層が、前記カップリング剤処理済領域上に形成されると、ポリマー層は、少なくとも２００ｇｆ／インチ（約７７Ｎ／ｍ）の剥離力を有する。
【０００８】
更なる特徴および利点は、以下の詳細な記載で示され、部分的には、当業者には、記載から容易に明らかであるか、または、下記の詳細な記載、請求項、添付の図面を含む、本明細書に記載された実施形態を実施することにより、分かるだろう。
【０００９】
上記概略的記載、および、以下の詳細な記載の両方が、単に例示するものにすぎず、請求項の性質および特徴を理解するための概観または枠組みを提供することを意図していると、理解されるべきである。添付の図面は、更なる理解のために含まれ、本明細書に組み込まれ、その一部を構成するものである。図面は、１つ以上の実施形態を示し、記載と共に、様々な実施形態の原理および動作を説明する役割を果たす。 
【図面の簡単な説明】
【００１０】
【図１】ガラスリボンの例示的な一実施形態を示す斜視図である。
【図２】ロールへと巻き取られた、図１のガラスリボンの例示的な一実施形態の長さ方向の断面図である。
【図３】ガラスリボンの形成および処理に使用しうるシステムの例示的な一実施形態を示す概略図である。
【図４】ガラスリボンを処理するのに使用しうるシステムの例示的な一実施形態を示す概略図である。
【図５】ガラスリボンの化学処理および処理に使用しうるシステムの例示的な一実施形態を示す概略図である。
【図６】ＵＶ硬化性被膜の剥離力の例示的な一実施形態を、シラン濃度の関数として、示すグラフである。
【図７】ＵＶ硬化性被膜の剥離力の例示的な一実施形態を、保存時間の関数として、示すグラフである。
【図８】未処理ガラス板、および、処理済ガラス板上のＵＶ硬化性被膜の様々なサンプルの剥離力の比較を示すグラフである。
【発明を実施するための形態】
【００１１】
ここで、添付の図面に示された例示的な実施形態を、詳細に記載する。全図面を通して、同じ、または、類似の部分には、可能な限り、同じ参照番号を用いている。図面中の構成要素は、必ずしも縮尺通りではなく、むしろ、例示的な実施形態の原理を示すことに重点が置かれている。
【００１２】
図１は、ガラスリボン１００の例示的な一実施形態の斜視図である。ガラスリボン１００は、厚さ、幅、および、長さを有する。厚さは、幅より短く、幅は、長さより短い。したがって、厚さが、ガラスリボンで、最も短い寸法であり、長さが、ガラスリボンで、最も長い寸法である。ガラスリボン１００は、第１の主表面１０２、および、第１の主表面の反対側の第２の主表面１０４を有する。第１の主表面１０２と第２の主表面１０４の間の距離は、ガラスリボン１００の厚さを画定する。いくつかの実施形態において、ガラスリボン１００の厚さは、最大で約３００μｍか、最大で約２００μｍか、最大で約１５０μｍか、または、最大で約１００μｍである。更に追加で、または、その代わりに、ガラスリボン１００の厚さは、少なくとも約１０μｍ、少なくとも約２０μｍ、または、少なくとも約５０μｍである。ガラスリボン１００は、第１の縁部１０６、および、第１の縁部の反対側の第２の縁部１０８を有する。第１の縁部１０６と第２の縁部１０８の間の距離は、ガラスリボン１００の幅を画定する。いくつかの実施形態において、ガラスリボン１００の幅は、少なくとも２桁（つまり、少なくとも１００倍）、ガラスリボンの厚さより長い。更に追加で、または、その代わりに、ガラスリボン１００の長さは、少なくとも１桁（つまり、少なくとも１０倍）、ガラスリボンの幅より長い。いくつかの実施形態において、ガラスリボン１００は、ロールへと巻取り可能な可撓性ガラスリボンを含む。例えば、図１は、ロール１１０へと巻き取られているガラスリボン１００を示している。
【００１３】
いくつかの実施形態において、ガラスリボン１００は、連続して処理される。例えば、ガラスリボン１００は、連続して移動するガラスリボンを含む。連続して移動するガラスリボン１００の中央領域は、１つ以上の処理部を通って長さ方向１１２に（例えば、ロール１１０の方へ）、連続して移動する。そのようにガラスリボンが連続して移動することによって、（例えば、中央領域をロールへと巻き取る工程の前に、）１つ以上の処理部によるガラスリボンの中央領域の処理が、可能になりうる。そのような処理は、例えば、区分に分割する工程、研削工程、研磨工程、清浄工程、処理（例えば、表面処理）工程、若しくは、被膜（例えば、樹脂、インク、接着剤、ペンキ、若しくは、他の適切な有機または無機組成物）、または、構成要素（例えば、トランジスタ、エレクトロルミネセンス層、または、他の適切な構成要素）をガラスリボン１００上に堆積させる工程を、含みうる。いくつかの実施形態において、処理後に、ガラスリボン１００の中央領域が、ロール１１０へと巻き取られる。いくつかの実施形態において、ガラスリボンは、本明細書に記載されるように、ロールから供給される。したがって、連続的処理は、ロールツーロール処理を含む。他の実施形態では、ガラスリボンは、ガラス形成部から供給される。
【００１４】
図２は、ロール１１０へと巻き取られた、ガラスリボン１００の例示的な一実施形態の長さ方向の断面図であり、ロールの長軸に沿ったものである。いくつかの実施形態において、ロール１１０は、コア１１４を含み、ガラスリボン１００が、その周りに巻き取られる。例えば、コア１１４は、円筒状スプールを含み、ガラスリボン１００が、その周りに巻き取られる。他の実施形態では、（例えば、ガラスリボンを、それ自体に巻き取ることによって、または、ガラスリボンを巻き取った後に、コアを取り除くことによって、）コアは、設けられていない。ロール１１０は、複数の巻きを含む。各巻きは、ガラスリボン１００を、１回転、ロール１１０の周りに巻き付けることによって、形成しうる。いくつかの実施形態において、ガラスリボンの第１の主表面と第２の主表面は、すぐ前後の巻きの間の境界面で、互いに接触する。他の実施形態において、ガラスリボンの第１の主表面と第２の主表面が、すぐ前後の巻き同士の間の境界面で、互いに接触しないように、前後の巻きは、互いに間隔をあけられている。例えば、いくつかの実施形態において、図２に示されるように、ロール１１０において、第１の主表面１０２と第２の主表面１０４は、実質的に接触しない。
【００１５】
図２に示した実施形態において、ガラスリボン１００は、対向する第１の縁部１０６および第２の縁部１０８へと設けられた縁部つまみ１１６を含む。縁部つまみ１１６は、米国特許出願公開第２０１１／００２３５４８号明細書に記載されたように構成しうるものであり、その記載は、全体として、参照により本明細書に組み込まれる。例えば、縁部つまみ１１６は、第１の主表面１０２および第２の主表面１０４に成膜されて、ガラスリボン１００の各縁部から内側に延伸する被膜を、含む。したがって、第１の縁部１０６に隣接したガラスリボン１００の第１の縁部領域、および、第２の縁部１０８に隣接したガラスリボンの第２の縁部領域は、縁部つまみ１１６によって覆われ、第１の縁部領域と第２の縁部領域の間に位置する中間領域は、縁部つまみによって覆われていない。被膜は、ポリマー材料、または、他の適切な材料を含む。縁部つまみは、前後の巻きを、互いに間隔をあけるようにさせて、ロール状のガラスリボンの主表面の間の接触を防ぐのを、助けうる。したがって、ロールは、前後の巻き同士の間に間隙を有する。そのように間隔をあけることで、主表面の（例えば、中央領域での）損傷、および／または、ガラスリボンのロールへの巻取りが妨げられるのを、防ぐのを助けうる。
【００１６】
図２は、第１の主表面１０２および第２の主表面１０４の両方、並びに、第１の縁部１０６および第２の縁部１０８の両方に設けられた縁部つまみ１１６を示しているが、他の実施形態も、本開示に含まれる。他の実施形態において、縁部つまみは、第１の主表面または第２の主表面のうちの１つに成膜された被膜を含む。更に追加で、または、その代わりに、縁部つまみが、第１の縁部領域または第２の縁部領域のうちの１つの上に配置されるように、縁部つまみは、ガラスリボンの１つの縁部から内側に延伸する。
【００１７】
図３は、ガラスリボンの形成および処理に使用しうるシステム２００の例示的な一実施形態を示す概略図である。図３を参照して、ガラスリボンの形成および処理方法の一例示的な実施形態を記載する。いくつかの実施形態において、システム２００は、ガラスリボン１００を形成する形成部２１０を含む。そのような実施形態において、方法は、ガラスリボン１００を形成する工程を含む。ガラスリボン１００は、ダウンドロー工程、スロットドロー工程、フロート工程、アップドロー工程、または、他の適切な形成工程を用いて形成される。例えば、ガラスリボン１００は、図３に示されたような、フュージョンドロー工程を用いて形成される。いくつかの実施形態において、ガラスリボン１００は、形成部２１０から離れるように、長さ方向に、連続して移動する。したがって、ガラスリボン１００は、連続して移動するガラスリボンである。
【００１８】
いくつかの実施形態において、システム２００は、ガラスリボン１００の表面を処理するために、形成部２１０の下流側に配置されうる表面処理部２２０を含む。図３に示した実施形態において、表面処理部２２０は、被膜部２２２および乾燥部２２４を含む。被膜部２２２は、カップリング剤溶液を、ガラスリボン１００の主表面（例えば、第１の主表面１０２、および／または、第２の主表面１０４）に成膜するように構成され、ガラスリボンのカップリング剤被膜領域を形成する。そのような実施形態において、方法は、カップリング剤溶液を、ガラスリボン１００の主表面に成膜する工程を含み、ガラスリボンのカップリング剤被膜領域を形成する。例えば、ガラスリボン１００を、被膜部２２２の中を、連続して通過させ、ガラスリボンの主表面にカップリング剤溶液を成膜して、ガラスリボンのカップリング剤被膜領域を形成する。いくつかの実施形態において、方法は、成膜工程の前に、清浄工程を有しない。例えば、追加の清浄または洗浄工程なしで形成されたようなガラス表面を、カップリング剤で処理しうる。カップリング剤溶液成膜工程は、スロットダイコーティング、スプレーコーティング、ディップコーティング、蒸着、ワイピング、ドクターブレードによる成膜、または、他の適切な被膜工程を含む。図３に示した実施形態において、被膜部２２２は、容器２２６および噴霧部２２８を含む。容器２２６は、槽、トート状容器、バレル状容器、または、カップリング剤溶液を収容するのに適切な他の容器を含む。噴霧部２２８は、ノズル部、噴射部、または、カップリング剤溶液を、ガラスリボン１００に成膜するのに適切な他の噴霧装置を含む。カップリング剤溶液は、容器２２６から、噴霧部２２８に供給され、ガラスシート１００に、スプレーコーティング工程を用いて、成膜される。いくつかの実施形態において、成膜工程は、カップリング剤溶液の層を、連続して移動するガラスリボンの主表面に成膜する工程を含み、（例えば、乾燥工程前の）層の湿潤厚さは、約１００μｍから約２００μｍである。更に追加で、または、その代わりに、（例えば、乾燥工程後の）層の乾燥厚さは、約０．０１μｍから約２μｍ、または、約０．０１μｍから約０．１μｍである。
【００１９】
乾燥部２２４は、ガラスリボン１００のカップリング剤被膜領域を加熱するように構成され、ガラスリボンのカップリング剤処理済領域を形成する。そのような実施形態において、方法は、ガラスリボン１００のカップリング剤被膜領域を加熱する工程を含み、ガラスリボンのカップリング剤処理済領域を形成する。例えば、ガラスリボン１００を、乾燥部２２４の中を、連続して通過させ、カップリング剤被膜領域を加熱して、ガラスリボンのカップリング剤処理済領域を形成する。カップリング剤被膜領域を加熱することで、カップリング剤溶液の少なくとも一部分を、（例えば、溶媒成分の一部分を蒸発させることによって、）追い出し、カップリング剤処理済領域を形成しうる。更に追加で、または、その代わりに、カップリング剤被膜領域を加熱することにより、カップリング剤溶液（例えば、シラン成分）を活性化させて、カップリング剤処理済領域を形成しうる。乾燥部２２４は、炉、窯、ガラス焼きなまし炉、または、他の適切な加熱部を含む。更に追加で、または、その代わりに、乾燥部２２４は、ガラスリボン１００を、対流、放射、伝導、または、他の適切な加熱工程により、加熱する。
【００２０】
いくつかの実施形態において、システム２００は、形成部２１０、および／または、表面処理部２２０の下流側に配置され、ガラスリボン１００に間隔部材を付与する間隔部材付与部２３０を含む。そのような実施形態において、方法は、間隔部材を、ガラスリボン１００の少なくとも１つの主表面に付与する工程を含む。いくつかの実施形態において、間隔部材は、１つ以上の縁部つまみ１１６を含む。したがって、方法は、縁部つまみを、ガラスリボン１００の少なくとも１つの主表面の縁部領域に付与する工程を含む。他の実施形態において、間隔部材は、ガラスリボンの主表面に付与される差込材を含む。差込材は、泡状物質、紙、プラスチック、または、他の適切な差込材を含む。差込材は、ガラスリボンに、（例えば、接着剤、固定ピン留め、または、他の適切な接着工程によって）接着されるか、または、ガラスリボンに、非接着でありうる。間隔部材は、本明細書に記載されたように、ガラスリボンがロール上に巻き取られた時に、前後の巻き同士の間隔があくようにするのを助けうる。
【００２１】
いくつかの実施形態において、システム２００は、形成部２１０、表面処理部２２０、および／または、間隔部材付与部２３０の下流側に配置され、ガラスリボン１００をロール１１０へと巻き取りうる巻取り部２４０を含む。そのような実施形態において、方法は、ガラスリボン１００を、回収ロール上へと巻き取る工程を含む。いくつかの実施形態において、巻取り工程は、加熱工程の後に行われる。したがって、巻取り部２４０は、乾燥部２２４の下流側に配置される。他の実施形態において、巻取り工程は、加熱工程の前に行われる。したがって、巻取り部は、被膜部と乾燥部の間に配置される。そのような実施形態において、ガラスリボンを乾燥部の中を連続して通過させる処理とは対照的に、バッチ処理の一部として、ロール上に巻き取られたガラスリボンは、乾燥部内へ置かれうる。
【００２２】
ガラスリボンは、更なる処理のために、ロール上に保存されうる。したがって、ガラスリボンは、形成され、表面処理され、次に、被膜、印刷、積層、または、他の工程等のロールツーロール工程で、供給スプールとして使用しうるスプール上に、巻き取られうる。表面処理部は、そのような更なる工程のために、ガラスリボンの表面を改質しうる。例えば、本明細書に記載されたように、改質されていない表面と比較して、ガラスリボンの改質された表面は、（例えば、ポリマー材料で、）ガラスリボンのもっと効果的な被膜を可能にしうる。
【００２３】
図４は、ガラスリボンを処理するのに使用しうるシステム３００の例示的な一実施形態を示す概略図である。システム３００は、本明細書で図３を参照して記載したシステム２００と、同様である。例えば、システム３００は、（被膜部２２２および乾燥部２２４を含む）表面処理部２２０、並びに、表面処理部の下流側に配置しうる、巻取り部２４０を含む。ガラスリボン処理方法の例示的な一実施形態を、図４を参照して記載する。方法は、本明細書で図３を参照して記載した方法と、同様である。したがって、方法の工程のいくつかは、繰り返し記載しない。いくつかの実施形態において、システム３００は、図４に示されたようなガラス供給部３１０を含む。ガラス供給部３１０は、表面処理部２２０の上流側に配置され、ガラスリボン１００を、表面処理部に供給する。そのような実施形態において、方法は、ガラスリボン１００を、供給ロール３１２から巻き出す工程を含む。例えば、ガラスリボンは、適切なガラス形成工程を用いて形成され、供給ロールに巻き取られうる。次に、ガラスリボンは、供給ロールから巻き出され、表面処理部を通って供給され、次に、回収ロールに、再び巻かれうる。したがって、ガラス形成工程、および、ガラス処理工程は、互いに別々に（例えば、異なる時間に、および／または、異なる場所で）、行いうる。ガラスリボンは、ライン外のロールツーロール工程で処理され、次に、被膜、印刷、積層、または、他の工程など、その後のロールツーロール工程で、使用しうる。
【００２４】
図５は、ガラスリボンの化学処理および処理に使用しうるシステム４００の例示的な一実施形態を示す概略図である。システム４００は、本明細書で図４を参照して記載したシステム３００と、同様である。例えば、システム４００は、ガラス供給部３１０、ガラス供給部の下流側に配置されうる（被膜部２２２および乾燥部２２４を含む）表面処理部２２０、および、ガラス供給部および／または表面処理部の下流側に配置されうる巻取り部２４０を含む。ガラスリボン処理方法の例示的な一実施形態を、図５を参照して記載する。方法は、本明細書で図３および４を参照して記載した方法と、同様である。したがって、方法の工程のいくつかは、繰り返し記載しない。いくつかの実施形態において、システム４００は、図５に示されたような処理部４３０を含む。処理部４３０は、ガラス供給部３１０および表面処理部２２０の下流側に配置され、ガラスリボン１００のカップリング剤処理済領域を処理する。いくつかの実施形態において、処理部４３０は、並列または直列に配置された複数の処理部を含む。カップリング剤処理済領域の処理は、区分に分割する工程、研削工程、研磨工程、清浄工程、処理（例えば、表面処理）工程、被膜（例えば、樹脂、インク、接着剤、ペンキ、若しくは、他の適切な有機または無機組成物）、または、構成要素（例えば、トランジスタ、エレクトロルミネセンス層、または、他の適切な構成要素）を堆積させる工程、および／または、ガラスリボン１００のカップリング剤処理済領域にパターン形成する工程（例えば、エンボス処理、リソグラフィ、エングレービング、エッチング、または、他の適切なパターン形成工程）を含む。例えば、いくつかの実施形態において、方法は、ポリマー層を、ガラスリボン１００のカップリング剤被膜領域に成膜する工程を、含む。例えば、ポリマー層は、樹脂、インク、接着剤、ペンキ、若しくは、他の適切な有機または無機成分を含む。ポリマー層を、カップリング剤被膜領域に成膜することで、最初にガラスリボンに表面処理を行わずに、ポリマー層をガラスリボンに成膜した場合と比較して、ポリマー層とガラスリボンの間の接着性の向上を可能にしうる。例えば、いくつかの実施形態において、ポリマー層の剥離力は、少なくとも約２００ｇ／インチ（約７７Ｎ／ｍ）である。更に追加で、または、その代わりに、ポリマー層をガラスリボン上に形成して５か月後に、ポリマー層は、少なくとも２００ｇ／インチ（約７７Ｎ／ｍ）の剥離力を有する。いくつかの実施形態において、ガラスリボンは、ポリマー層成膜後に、更に処理される。例えば、ポリマー層をガラスリボンに成膜後に、ポリマー層に、パターン形成工程を行いうる。ポリマー層とガラスリボンの間の接着性が高まることで、ポリマー層を、ガラスリボン上に保持すること、および／または、そのような更なる処理の間に、ポリマー層が、処理部に付着するのを防ぐのを、助けうる。
【００２５】
いくつかの実施形態において、ガラスリボンは、適切なガラス形成工程を用いて形成し、供給ロール上に巻き取られうる。次に、ガラスリボンは、供給ロールから巻き出され、表面処理部および処理部を通って供給され、回収ロール上に再び巻かれうる。したがって、ガラス形成工程、および、ガラス化学処理／処理工程は、互いに別々に（例えば、異なる時間に、および／または、異なる場所で）、行いうる。ガラスリボンは、ライン内で、例えば、被膜工程、印刷工程、積層工程、または、他の適切な工程で、ロールツーロール工程の一部として、処理しうる。
【００２６】
様々な実施形態において、ガラス形成部、ガラス供給部、表面処理部、処理部、および／または、巻取り部は、１つ以上のガラス取扱装置（例えば、ローラ、空気軸受、または、他の適切な取扱装置）を含みうる。取扱装置は、例えば、ガラスリボンが、システムを通って、連続して移動するにつれて、ガラスリボンを、導く、支持する、および／または、張力をかけるように、構成しうる。
【００２７】
薄いガラスリボンまたはウェブは、本明細書に記載したような連続した工程を用いて、高速で処理しうる。例えば、薄いガラスリボンまたはウェブは、ガラスを１つのロールから供給し、製造工程を通過させて、次に、第２のロールへと巻き付けるものである、ロールツーロールのスプール工程を用いて、処理しうる。処理は、樹脂、インク、接着剤、ペンキ、若しくは、他の適切な有機または無機成分を、ガラス上に被膜する工程を含みうる。そのような被膜のガラスへの接着には、問題がありうる。特に、そのような被膜は、被膜工程および任意の下流側工程を通して被膜したままでいるように、ガラスへの比較的高い接着性を有するべきである。被膜が、ガラスに、十分な強さで接着していないと、ガラスが、処理の間に破損し、それは、運転停止時間の発生を引き起こしうる。更に追加で、または、その代わりに、被膜は、下流側工程中、および／または、保存中に、剥離されうる。
【００２８】
オルガノシランなどのシランを、ガラス用の接着促進剤として使用しうる。様々な実施形態において、カップリング剤溶液は、シラン成分（例えば、アクリロキシシラン、メタクリロキシシラン、メルカプトシラン、グリシドキシシラン、または、それらの組合せ）、および、溶媒（例えば、アセトン、エタノール、水、または、それらの組合せ）を含む。いくつかの実施形態において、シラン成分は、アルコキシシランを含む。更に追加で、または、その代わりに、溶媒は、アルコールを含む。更に追加で、または、その代わりに、カップリング剤溶液は、水または有機溶媒（例えば、アセトン、エタノール、または、それらの組合せ）中に約２％のシランを含む。いくつかの実施形態において、シランは、希釈酸（例えば，酢酸）で酸性化され、シランは、加水分解によって活性化されている。
【００２９】
いくつかの実施形態において、カップリング剤溶液を、連続して移動するガラスリボンの主表面に成膜して、ガラスリボンのカップリング剤被膜領域を形成する工程は、カップリング剤溶液の層を、連続して移動するガラスリボンの主表面に成膜する工程を含み、その層の湿潤厚さは、約１００μｍから約２００μｍである。
【００３０】
カップリング剤で被膜された表面を加熱することで、溶媒成分を、カップリング剤溶液から、（例えば、蒸発によって）除去すること、および／または、カップリング剤溶液のシラン成分を活性化させて、ガラスリボンへ結合させることを、助けうる。いくつかの実施形態において、ガラスリボンのカップリング剤被膜領域を加熱して、カップリング剤処理済領域を形成する工程は、ガラスリボンのカップリング剤被膜領域を、約１００℃から約１２０℃の加熱温度に、約５分から約１５分の加熱時間、曝す工程を含む。他の実施形態において、ガラスリボンのカップリング剤被膜領域を加熱して、カップリング剤処理済領域を形成する工程は、ガラスリボンのカップリング剤被膜領域を、約９０℃から約１１０℃の第１の加熱温度に、約５秒から約３０秒の第１の加熱時間、曝す工程、および、その後に、ガラスリボンのカップリング剤被膜領域を、約３０℃から約５０℃の第２の加熱温度に、約４５秒から約９０秒の第２の加熱時間、曝す工程を、含む。
【００３１】
いくつかの実施形態において、加熱工程は、本明細書に記載したような連続した工程の一部である。したがって、加熱時間は、乾燥部の大きさ、および、連続して移動するガラスリボンの速度によって、決定しうる。例えば、乾燥部の長さを長くすることによって、および／または、ガラスリボンの速度を低下させることによって、加熱時間を長くしうる。その代わりに、乾燥部の長さを短くすることによって、および／または、ガラスリボンの速度を上昇させることによって、加熱時間を短くしうる。いくつかの実施形態において、乾燥部は、異なる温度で維持されうる多数の区分を含む。例えば、第１の区分は、第１の加熱温度で維持され、第２の区分は、第２の加熱温度で維持される。ガラスリボンを、連続して乾燥部を（例えば、第１の区分を通り、その後に、第２の区分を通るように）通過させることで、カップリング剤被膜領域を、第１の加熱温度に曝し、その後に、カップリング剤被膜領域を、第２の加熱温度に曝しうる。
【００３２】
いくつかの実施形態において、成膜工程、加熱工程、および、巻取り工程の各工程は、（例えば、図３から５に示されたような）連続した工程の一部である。更に追加で、または、その代わりに、形成工程、成膜工程、加熱工程、および、巻取り工程の各工程は、（例えば、図３に示されたような）連続した工程の一部である。いくつかの実施形態において、成膜工程、加熱工程、および、巻取り工程の各工程は、（例えば、図４および５に示されたような）連続した工程の一部である。更に追加で、または、その代わりに、巻出し工程、成膜工程、加熱工程、および、巻取り工程の各工程は、（例えば、図４および５に示されたような）連続した工程の一部である。
【実施例】
【００３３】
様々な実施形態は、以下の実施例により、更に明らかになるであろう。
【００３４】
実施例１
体積ベースで、１部の氷酢酸を、９部の脱イオン（ＤＩ）水と混合して、希酢酸を調製した。体積ベースで、１部の希酢酸を、５０部のエタノールと混合して、酸性アルコールを調製した。３−アクリロキシプロピルトリメトキシシランを、酸性アルコールと混合し、次に、５分から１０分間、攪拌することによって、様々なシラン濃度を有するカップリング剤溶液を、調製した。
【００３５】
約１３μｍ（０．０００５インチ）の湿潤厚さを有するカップリング剤溶液の層を、約１５０μｍの厚さを有するガラス板上に流延することによって、様々なサンプルを用意した。カップリング剤溶液が塗布されたガラス板を、１１０℃で、１０分間、加熱処理した。シラン処理工程の前に、ガラス板を、清浄しなかった。紫外線（ＵＶ）硬化性被膜を、処理済ガラス板上に流延し、硬化を行った。
【００３６】
図６は、ＵＶ硬化性被膜の剥離力を、重量ベースでのシラン濃度の関数として、示すグラフである。剥離力を、ＡＳＴＭ規格Ｄ３３３０感圧テープの剥離接着検査方法、検査Ｆに由来する改良された検査方法により、測定した。ＵＶ硬化性被膜を、シラン処理済ガラス板上に、０．０１０インチ（０．２５４ｍｍ）の湿潤被膜厚さで流延した。ＵＶ硬化部によって、２．２Ｊ／ｃｍ２の線量で、被膜を硬化させた。ガラスファイバ（例えば、米国、ミネソタ州、ミネアポリスの３Ｍから市販されているＳｃｏｔｃｈ８９７）が埋め込まれた１インチ（２．５４ｃｍ）幅の接着テープを、硬化した被膜の上に置いた。硬化した被膜を、テープの縁部に沿って切り取り、余分な被膜を、ガラス板から除去した。張力テスターのクロスヘッドに、滑り部の移動がクロスヘッドに連係するように接続された、移動自在な滑り部上に、ガラス板を、機械的に保持させた。接着テープが接着している１インチ（２．５４ｃｍ）幅の被膜片を、約２インチ（５．０８ｃｍ）剥離し、次に、張力テスターの一対の把持部に取り付け、クロスヘッドと滑り部との角度を９０度に維持した。滑り部を移動して、接着テープおよび被膜片を、ガラス板から、５ｍｍ／分の速さで剥離し、剥離力のデータを、２０Ｈｚで収集した。図６に示されるように、シラン濃度が、０．０３５％以上の場合、剥離力は、２００ｇ／インチ（約７７Ｎ／ｍ）より高かった。
【００３７】
実施例２
実施例１に記載したように、カップリング剤溶液の層を、ガラス板上に流延して、サンプルを用意した。カップリング剤溶液のシラン濃度は、０．０５％だった。カップリング剤溶液を備えたガラス板を、１００℃で、１２秒間、加熱処理し、その後に、４０℃で、１分間、加熱処理した。ＵＶ硬化性被膜を、処理済ガラス板上に流延し、硬化を行った。
【００３８】
ＵＶ硬化性被膜の剥離力は、６８８ｇ／インチ（約２６６Ｎ／ｍ）だった。実施例２で用いた加熱処理は、実施例１で用いた加熱処理（１１０℃で１０分間）と比べて、比較的低温で、かつ、比較的短かった。したがって、実施例２は、比較的低温かつ比較的短い加熱処理が、十分な剥離力（例えば、少なくとも約２００ｇ／インチ（約７７Ｎ／ｍ））を生成しうることを示した。
【００３９】
実施例３
カップリング剤溶液を、約１５０μｍの厚さを有するガラス板上にワイピングすることによって、様々なサンプルを用意した。カップリング剤溶液は、９５％のエタノール中に、１％のアクリレートシランを含むものだった。カップリング剤溶液を備えたガラス板を、１１０℃で、１０分間、加熱処理した。
【００４０】
サンプルを、暗い保存条件で保存した。定期的に、サンプルを、保存場所から取り除き、ＵＶ硬化性被膜で、被膜した。ＵＶ硬化性被膜は、０．２５４ｍｍ（０．０１インチ）の湿潤積層厚さを有し、１Ｊ／ｃｍ２で、硬化を行った。被膜されたサンプルを、環境温度（約２５℃）で、かつ、５０％の相対湿度で、一晩（約１２時間）維持し、次に、ＵＶ硬化性被膜の剥離力を、測定した。図７は、ＵＶ硬化性被膜の剥離力を、保存時間の関数として、示すグラフである。図７に示されるように、剥離力は、６か月間に、９００ｇ／インチ（約３４７Ｎ／ｍ）から、３００ｇ／インチ（約１１６Ｎ／ｍ）に低下した。しかしながら、剥離力は、シラン処理をせずに用意した対照サンプルより、非常に高いままだった。対照サンプルは、約４ｇ／インチ（約２Ｎ／ｍ）から約１０ｇ／インチ（約４Ｎ／ｍ）の剥離力を有していた。したがって、実施例３は、シラン処理が、被膜前にシラン処理済ガラスを保存した後でさえ、ＵＶ硬化性被膜のガラスへの接着性を向上させることを示した。
【００４１】
実施例４
ＵＶ硬化性被膜を、未処理ガラス板、および、処理済ガラス板上に流延し、次に、被膜を硬化させることによって、様々なサンプルを用意した。
【００４２】
図８は、様々なサンプルの剥離力の比較を示すグラフである。サンプル１、２、４および５は、ＵＶ硬化性被膜を、カップリング剤溶液で処理されていないガラス板（つまり、未処理ガラス板）上に流延し、次に、被膜を硬化させることによって、用意した。サンプル３および６は、ＵＶ硬化性被膜を、カップリング剤溶液で処理されたガラス板（つまり、処理済ガラス板）上に流延し、次に、被膜を硬化させることによって、用意した。処理済サンプル３および６について示された、先端が切り捨てられたバーは、被膜とガラスの接着不良を示す被膜分離ではなく、被膜が細かくちぎれたことを示し、それは、凝集破壊を示している。したがって、処理済サンプル３および６についての剥離力は、高すぎて、測定不能だった。
【００４３】
当業者には、本発明の精神または範囲から逸脱することなく、様々な変更および変形を行いうることが明らかであろう。したがって、本発明は、添付の請求項、および、それらの等価物によってのみ制限されるものである。
【００４４】
以下、本発明の好ましい実施形態を項分け記載する。
【００４５】
実施形態１  
カップリング剤溶液を、連続して移動するガラスリボンの主表面に成膜して、前記ガラスリボンのカップリング剤被膜領域を形成する工程であって、該ガラスリボンは、最大で約３００μｍの厚さを有する可撓性ガラスリボンを含むものである工程と、
前記ガラスリボンの前記カップリング剤被膜領域を加熱して、該ガラスリボンのカップリング剤処理済領域を形成する工程と、
前記ガラスリボンを、回収ロールに巻き取る工程と、
を有する、方法。
【００４６】
実施形態２  
前記成膜工程、前記加熱工程、および、前記巻取り工程の各工程が、連続した工程の一部である、実施形態１の方法。
【００４７】
実施形態３  
前記加熱工程が、前記ガラスリボンの前記カップリング剤被膜領域を、約１００℃から約１２０℃の加熱温度に、約５分から約１５分の加熱時間、曝す工程を、含むものである、実施形態１の方法。
【００４８】
実施形態４  
前記加熱工程が、
前記ガラスリボンの前記カップリング剤被膜領域を、約９０℃から約１１０℃の第１の加熱温度に、約５秒から約３０秒の第１の加熱時間、曝す工程、および、
その後に、前記ガラスリボンの前記カップリング剤被膜領域を、約３０℃から約５０℃の第２の加熱温度に、約４５秒から約９０秒の第２の加熱時間、曝す工程、
を含むものである、実施形態１から３のいずれか１つの方法。
【００４９】
実施形態５  
前記巻取り工程が、上記加熱工程の後に行われるものである、実施形態１から４のいずれか１つの方法。
【００５０】
実施形態６  
前記巻取り工程が、上記加熱工程の前に行われるものである、実施形態１から４のいずれか１つの方法。
【００５１】
実施形態７  
カップリング剤溶液が、シラン成分、および、溶媒を含むものである、実施形態１から６のいずれか１つの方法。
【００５２】
実施形態８  
前記シラン成分が、アルコキシシランを含むものである、実施形態７の方法。
【００５３】
実施形態９  
前記溶媒が、アルコールを含むものである、実施形態７または８の方法。
【００５４】
実施形態１０  
前記成膜工程が、スロットダイコーティング、スプレーコーティング、ディップコーティング、蒸着、ワイピング、または、ドクターブレードによる成膜の少なくとも１つを含むものである、実施形態１から９のいずれか１つの方法。
【００５５】
実施形態１１  
前記成膜工程が、前記カップリング剤溶液の層を、連続して移動するガラスリボンの主表面に成膜する工程を含み、前記層の湿潤厚さが、約１００μｍから約２００μｍである、実施形態１から１０のいずれか１つの方法。
【００５６】
実施形態１２  
前記ガラスリボンを形成する工程を、更に含み、
前記形成工程、前記成膜工程、前記加熱工程、および、前記巻取り工程の各工程が、連続した工程の一部である、実施形態１から１１のいずれか１つの方法。
【００５７】
実施形態１３  
前記ガラスリボンを、供給ロールから巻き出す工程を、更に含み、
前記巻出し工程、前記成膜工程、前記加熱工程、および、前記巻取り工程の各工程が、連続したロールツーロール工程の一部である、実施形態１から１１のいずれか１つの方法。
【００５８】
実施形態１４  
前記巻取り工程の前に、前記ガラスリボンの前記カップリング剤処理済領域の少なくとも部分を、ポリマー層で被膜する工程を、更に含むものである、実施形態１から１３のいずれか１つの方法。
【００５９】
実施形態１５  
前記ポリマー層の剥離力が、少なくとも約２００ｇｆ／インチ（約７７Ｎ／ｍ）である、実施形態１４の方法。
【００６０】
実施形態１６  
前記巻取り工程は、前記回収ロール上の前記ガラスリボンが、前後の巻きの主表面の間で接触しないように、該ガラスリボンの前記前後の巻き同士の間隔をあける工程を、更に含むものである、実施形態１から１５のいずれか１つの方法。
【００６１】
実施形態１７  
前記ガラスリボンの前記主表面または反対側の主表面の少なくとも１つの縁部領域に、縁部つまみを設ける工程を有し、
前記間隔をあける工程が、前記縁部つまみを、前記前後の巻きの間に位置決めする工程を、含むものである、実施形態１６の方法。
【００６２】
実施形態１８  
前記成膜工程の前に、清浄工程を有さないものである、実施形態１から１７のいずれか１つの方法。
【００６３】
実施形態１９  
ガラスリボンを、被膜部の中を連続して通過させて、カップリング剤溶液を、前記ガラスリボンの主表面に成膜して、該ガラスリボンのカップリング剤被膜領域を形成する工程であって、該ガラスリボンが、最大で約３００μｍの厚さを有する可撓性ガラスリボンを含むものである工程と、
前記ガラスリボンを、加熱部の中を通過させて、前記カップリング剤被膜領域を加熱して、該ガラスリボンのカップリング剤処理済領域を形成する工程と、
前記ガラスリボンを、回収ロール上に巻き取る工程と、
を有する、方法。
【００６４】
実施形態２０  
ガラスリボンにおいて、
最大で約３００μｍの厚さと、
少なくとも部分が、カップリング剤処理済領域を有するものである、主表面と、
を有し、
前記カップリング剤処理済領域の形成から少なくとも５か月後に、ポリマー層が、前記カップリング剤処理済領域上に形成されると、前記ポリマー層は、少なくとも２００ｇｆ／インチ（約７７Ｎ／ｍ）の剥離力を有するものである、ガラスリボン。
【００６５】
実施形態２１  
前記ガラスリボンが、ロール状のガラスリボンを含むものである、実施形態２０のガラスリボン。
【００６６】
実施形態２２  
前記ロール状のガラスリボンの前後の巻きが、互いに間隔をあけられているものである、実施形態２１のガラスリボン。
【００６７】
実施形態２３  
前記ロール状のガラスリボンの前記主表面または反対側の主表面の少なくとも１つの縁部領域に配置された縁部つまみを、更に含み、前記前後の巻きが、互いに間隔をあけられているものである、実施形態２２のガラスリボン。
【符号の説明】
【００６８】
１００  ガラスリボン
１０２  第１の主表面
１０４  第２の主表面
１１０  ロール
１１６  縁部つまみ
２１０  形成部
２２０  表面処理部
２２２  被膜
２２４  乾燥部
２２６  容器
２２８  噴霧部
２３０  間隔部材付与部
２４０  巻取り部
３００、４００  システム
３１０  ガラス供給部
３１２  供給ロール
４３０  処理部
【図１】
2018510116.tif 000002
【図２】
2018510116.tif 000003
【図３】
2018510116.tif 000004
【図４】
2018510116.tif 000005
【図５】
2018510116.tif 000006
【図６】
2018510116.tif 000007
【図７】
2018510116.tif 000008
【図８】
2018510116.tif 000009
【国際調査報告】
2018510116.tif 000010
2018510116.tif 000011